(57)【要約】  本発明は、金属粉末混合物及びそのような金属粉末混合物の特に有利な使用に関する。特定の合金組成を有する材料を製造できるように、金属−金属合金粉末からなるそのような金属粉末混合物を使用することは普通である。本発明の課題は、費用がかからずに熱処理に引き続き、形成された材料の金属合金から、個々の合金又は金属を形成する成分（合金粉末及び元素粉末）がより均質に分布されていることによって、得られることができる金属粉末混合物を提供することである。第二の態様において、前記材料の製造のために、熱処理の際に必要な最大温度が減少されることができるべきである。前記金属粉末混合物は、少なくとも２つの異なる粉末画分で形成されている。第一粉末画分中に、第一金属が含まれており、その際に、第一粉末画分の含まれている別の合金成分と組み合わせて、相転移の開始は、前記金属粉末混合物から熱処理により形成されるべき材料の溶融の開始よりも少なくとも２００K低い温度で行われる。第一粉末画分は、４５μm未満の平均粒度を有する。第二粉末画分は、第二金属で形成されており、かつ１０μm未満の平均粒度を有する。
2011501783.tif 000002
【特許請求の範囲】
【請求項１】
少なくとも２つの異なる粉末画分で形成されている金属粉末混合物であって、
第一粉末画分が、第一金属が含まれている金属合金で形成されており、ここで、第一粉末画分の別の含まれている合金成分と組み合わせて、相転移の開始が、前記金属粉末混合物から熱処理により形成すべき材料の溶融の開始よりも少なくとも２００K低い温度で行われ、かつ
その際、第一粉末画分が４５μm未満の平均粒度を有し、かつ
第二粉末画分が、第二金属又は少なくとも２つの金属の混合物で形成されており、かつ１０μm未満の平均粒度を有し；ここで、
第二粉末画分中の第二金属又は前記混合物が少なくとも９７質量％で含まれている
ことを特徴とする、少なくとも２つの異なる粉末画分で形成されている金属粉末混合物。
【請求項２】
第一粉末画分については、少なくとも３つの金属から形成されている金属合金が使用されている、請求項１記載の金属粉末混合物。
【請求項３】
第一粉末画分の金属合金中に、少なくとも１つの金属が、前記金属粉末混合物を用いて熱処理に引き続き形成される材料中に含まれているべきである割合の少なくとも１．５倍に相当する割合で含まれている、請求項１又は２記載の金属粉末混合物。
【請求項４】
第二粉末画分については、鉄、ニッケル及びコバルトから選択されている１つ又は複数の金属が使用されている、請求項１から３までのいずれか１項記載の金属粉末混合物。
【請求項５】
第一粉末画分については、アルミニウム、マグネシウム、亜鉛、スズ及び銅から選択されている第一金属が使用されている、請求項１から４までのいずれか１項記載の金属粉末混合物。
【請求項６】
第一粉末画分中に、ホウ素、ケイ素及び炭素から選択されている追加的な元素が含まれている、請求項１から５までのいずれか１項記載の金属粉末混合物。
【請求項７】
二元合金を有する第一粉末画分が、第一金属及び第二金属から形成されており；ここで、第一金属がアルミニウム、マグネシウム、スズ、亜鉛、及び銅から選択されており、かつ第二金属が鉄、ニッケル及びコバルトから選択されている、請求項１から６までのいずれか１項記載の金属粉末混合物。
【請求項８】
第一粉末画分中に、追加的に別の合金元素として、クロム、イットリウム、希土類金属、ランタニド、モリブデン、タングステン、レニウム、ハフニウム、タンタル、ニオブ、バナジウム、マンガン、炭素、ホウ素、リン及びケイ素から選択されている少なくとも１つの別の元素が含まれている、請求項１から７までのいずれか１項記載の金属粉末混合物。
【請求項９】
第一金属が１〜７０質量％の割合で及び第二金属が１〜６０質量％の割合で含まれている、請求項７又は８記載の金属粉末混合物。
【請求項１０】
クロムが０〜８０質量％の割合で、及び別の合金元素が０〜７０質量％の割合で含まれている、請求項９記載の金属粉末混合物。
【請求項１１】
第一粉末画分を形成する金属合金中に、第一金属としてアルミニウムが少なくとも１５質量％の割合で含まれている、請求項１から１０までのいずれか１項記載の金属粉末混合物。
【請求項１２】
第一粉末画分の平均粒度が、第二粉末画分の平均粒度の少なくとも３倍大きい、請求項１から１１までのいずれか１項記載の金属粉末混合物。
【請求項１３】
第二粉末画分が少なくとも１質量％の割合で含まれている、請求項１から１２までのいずれか１項記載の金属粉末混合物。
【請求項１４】
１５０μmを上回る平均粒度の粒子及び／又は金属の繊維で形成されている別の画分が含まれている、請求項１から１３までのいずれか１項記載の金属粉末混合物。
【請求項１５】
別の画分が、金属として鉄から形成されている、請求項１４記載の金属粉末混合物。
【請求項１６】
焼結された構造部材の製造のため、構造部材表面又は連続気泡の多孔質構造体上に施与するための材料としての、請求項１から１５までのいずれか１項記載の金属粉末混合物の使用。
【発明の詳細な説明】
【技術分野】
【０００１】
本発明は、金属粉末混合物及びそのような金属粉末混合物の特に有利な使用に関する。
【０００２】
特定の合金組成を有する材料を製造できるように、金属−金属合金粉末からなる金属粉末混合物を使用することは普通である。
【０００３】
その場合に、そのような金属粉末混合物については、合金元素から選び出したものと、使用される金属粉末に相当する少なくとも１つの金属とを含有する金属合金粉末も使用される。これらは、化学的に及び／又はモルホロジー的に異なる少なくとも２つの成分からなる不均質な金属粉末混合物であり、これらの成分は、所望の金属合金もしくは製造すべき要求に沿った材料を熱処理で形成する過程で中間体を構成するに過ぎない。
【０００４】
前記製造の際に自然に生じる微細分（例えば＜１０μm  １０％）及び残りの粗大分（例えば＜４５μm  ９０％及び＞１０μm  １０％）の結果である金属粉末の混合物も使用される。そのような混合物は、改善された充填密度が、適合された粒度分布を用いて好都合な空間充填に基づいて達成可能であるという利点を有する。
【０００５】
その場合に、金属粉末及び金属合金粉末は、冶金学的理由から、通例、異なる融解挙動及び相転移挙動を示す。故に、固体及び液体の（例えば共融）相成分が同時に存在しているか、もしくは固相中での相転移により物質輸送の変化／増大が、例えば元素の高められた拡散係数の結果として観察されることができる温度もしくは温度範囲が存在する。そこで、取り上げた金属粉末混合物は、通例、合金化された材料の溶融冶金による製造に使用されないが、しかしこれは、最終的な材料製造のために多大な役割を果たす。
【０００６】
所望の金属合金又は所望の金属の形成のために実施されるべきである熱処理の際に、その結果、前記粉末粒子の接触範囲内で作用する原子によるかつ微視的な輸送特性（例えば拡散、転位、粒成長）は、金属粉末及び金属合金粉末又は金属粉末からなる当初に不均質な混合物の緻密化及び均質化のための基礎を形成する。不均質は、この意味で、粒度の（大体において）単峰性の分布とは異なり、微細な粒子画分の高い活性の結果として物質輸送を引き起こす粒度分布（粗大画分、微細画分）の差であるとも理解される。その際に、個々の粉末又は粉末混合物への熱量的方法を通じて検出されうる効果（相転移、溶融範囲及び凝固範囲）及び相応して前記合金の化学組成を通じて利用されうる効果は、例えば隣接した粉末粒子間で化学的に傾斜した効果は、合金形成又は金属形成及び前記材料の製造の際に中心的な役割を果たす。
【０００７】
所望の金属合金を、微細な粉末（ｄ５０＜１０μm）の形で相応する材料／構造部材の粉末冶金による製造のために形成することは、技術的に及び経済的に難しく、かつ生じる問題に基づいてそのような粉末の加工の際に低い商業的な意味を有するに過ぎない。粉末冶金による加工の間に、必要な熱処理（焼結）の際に、必要な高い温度の結果として、元素成分の損失がそれらの高い蒸気圧に基づいて生じ、これは得ようとする合金組成の変化をまねき、かつ熱プロセス設備中での材料堆積に基づく技術的課題を引き起こす。
【０００８】
相応する粉末混合物は、独国特許出願公開第(DE-A1)第10331785号明細書及び独国特許出願公開(DE-A1)第10 2005 001198号明細書から知られている。
【０００９】
これらの金属粉末混合物は、少なくとも２つ又はまた３つの異なる粉末から製造される。その場合に、前記の個々の粉末は、異なる金属合金から形成されているべきであり、かつ狭い粒度分布を有するべきである。
【００１０】
この技術水準に記載された金属粉末混合物は、しかし、特に所望の極めて小さい粒度を達成することができるように、極めて費用をかけて製造されなければならないが、このことは幾つかの金属合金の場合に、例えば延性のある場合に難しい。
【００１１】
問題は、また、最終的に製造される材料中で著しく限定された程度でのみ、所望の金属合金が形成されるべきである個々の金属の均質な分布が達成されることができることによっても明らかになる。それにより、例えば気泡材料のために必要であるような微粒状構造を形成することは困難にのみ可能である。この概念の適用を用いて、さらに、前記合金成分の均質な分布を達成することは難しい。このことは、そしてまた、材料特性、特に腐食傾向及び機械的強さが劣悪化されるという結果となる。
【００１２】
単純に還元されるべき金属化合物からの金属超微細粉末（ｄ５０＜１０μm）の製造は、技術水準によれば容易に可能である。所望の金属粉末混合物の成分として用意されている金属合金粉末は、合金溶融物のノズル噴霧（ガスノズル噴霧又は水ノズル噴霧）によるか、又は常用の経路で溶融し、かつ粉砕することにより、粒度ｄ５０＜４５μmが得られるべきである場合に、費用がかからずに製造されることができる。ノズル噴霧によるより粗大な金属粉末の製造も可能である。
【００１３】
故に、本発明の課題は、費用がかからずに熱処理に引き続き形成された材料の金属合金から得られることができる、個々の合金又は金属を形成する成分（合金粉末及び元素粉末）がより均質に分布されている金属粉末混合物を提供することである。第二の態様において、前記材料の製造のために熱処理の際に必要な最大温度が減少されることができるべきである。
【００１４】
本発明によれば、この課題は、請求項１の特徴を有する金属粉末混合物を用いて、解決されることができる。そのような金属粉末混合物の適した使用は、請求項１６に挙げられている。
【００１５】
本発明の有利な態様及び更なる展開は、従属請求項に挙げられた特徴を用いて達成されることができる。
【００１６】
本発明による金属粉末混合物は、その際に、少なくとも２つの異なる粉末画分から形成されている。第一粉末画分については、第一金属が含まれている金属合金から形成されている金属粉末が使用され、その際に、前記金属合金中に含まれている第一粉末画分の他の合金成分と組み合わせて、相転移の開始が、金属粉末混合物から熱処理により形成されるべき材料の溶融の開始よりも少なくとも２００K低い温度で行われる。
【００１７】
第一粉末画分は、平均粒度ｄ５０＜４５μmを有する。
【００１８】
本発明による金属粉末混合物中に含まれる第二粉末画分は、好ましくは、第一粉末画分の金属合金の成分である唯一の第二金属から、形成されている。しかしまた、少なくとも２つの金属の混合物から形成されていることができる。この粉末画分は、平均粒度ｄ５０＜１０μmを有する。その場合に、第二粉末画分については、唯一の金属が、少なくともほぼ完全に唯一の金属からか又は最大３質量％までの単に極めて小さい合金添加剤又は不純物が許容されるに過ぎない混合物からなるものであると理解されるべきである。少なくとも２つの金属の混合物で形成されている第二粉末画分の場合に、前記金属の１つは、その中に含まれる別の金属よりも、明らかにより高い割合で含まれているべきである。その際に、１つの金属については、その割合は少なくとも７５質量％であるべきである。この金属は、以下に、第二金属とも呼ばれる。
【００１９】
第一粉末画分の平均粒度は、第二粉末画分の平均粒度よりも少なくとも３倍大きいであるべきである。第二粉末画分は、少なくとも１質量％の割合で含まれているべきである。
【００２０】
第一粉末画分については、二元金属合金、すなわち２成分から形成される金属合金が使用されることができる。しかしながら、第一粉末画分については、少なくとも３つの異なる金属から形成されている金属合金を使用することがより好都合である。
【００２１】
その場合に、第一粉末画分中に、少なくとも１つの金属が、相応する金属合金中に、金属粉末混合物と共に、熱処理に引き続き形成される材料が含まれているべきである割合の２倍に相当する割合で含まれているべきである。熱処理により製造される材料の金属合金中の第二金属の割合は、少なくとも１０質量％であるべきある。
【００２２】
第一粉末画分の金属合金中で、アルミニウム、マグネシウム、亜鉛、スズ及び銅から選択されており、相転移が既に挙げられたより低い温度で行われる金属が使用されることができる。これらの金属は、第一粉末画分の他の合金成分と組み合わせて、前記金属合金の溶融温度を低下させるか又は部分体積で相転移を、融液状態を含めて達成する性質を有する。
【００２３】
第二粉末画分のための金属として、粉末状の鉄、ニッケル、コバルト及び銅が使用されることができる。その際に、これらの金属の１つは、第二粉末画分中に単独で含まれていてよい：第二粉末画分はしかしまた、粉末混合物としてこれらの金属の少なくとも２つで形成されていてよい。
【００２４】
本発明による金属粉末混合物の製造についての可能性は、第一粉末画分については、一般組成Ｍ１Ｍ２ＣｒＲを有する金属合金を使用することにある。その際に、金属Ｍ１は、アルミニウム、マグネシウム、スズ、亜鉛及び銅から選択されている。金属Ｍ２は、鉄、ニッケル及びコバルトから選択されている。Ｒは、イットリウム、モリブデン、タングステン、バナジウム、マンガン、希土類金属、ランタニド、レニウム、ハフニウム、タンタル、ニオブ、炭素、ホウ素、リン及びケイ素から選択されている。
【００２５】
そのような金属合金中に、金属Ｍ１は１〜７０質量％の割合で、金属Ｍ２は１〜６０質量％の割合で、Ｃｒは０〜８０質量％の割合で及びＲは０〜７０質量％の割合で含まれていることができる。
【００２６】
さらに、前記金属合金中で、第一粉末画分については、少なくとも１５質量％の割合を有するアルミニウムを用意することは有利である。例えば、本発明による金属粉末混合物から製造されており、実施されるべき熱処理の後に得られる材料中で、少なくとも３質量％、好ましくは少なくとも１５質量％のアルミニウムの割合が維持されていることができる。
【００２７】
本発明による金属粉末混合物を用いて、第一粉末画分中で鉄、クロム及びアルミニウムを含有する合金を用いて形成されている粉末が、粉末状鉄から形成されている第二粉末画分と共に使用される場合には、例えば、主に鉄に加えて、１５〜３０質量％の割合及び５〜２０質量％のアルミニウム割合を有するクロムを含有する材料が、熱処理により製造されることができる。
【００２８】
本発明による金属粉末混合物中に、第二粉末画分は、全質量の少なくとも１０質量％、好ましくは少なくとも３０質量％及び特に好ましくは少なくとも５０質量％を有するべきである。
【００２９】
第一粉末画分が形成されている粉末中で、他の合金成分との組合せで、製造すべき材料の溶融の開始である温度（転移温度）よりも少なくとも２００K低い相転移温度を達成する前記金属は、１０質量％の最小割合で含まれているべきである。
【００３０】
本発明による金属粉末混合物を用いて、熱処理により、全ての金属成分が、従来使用される金属粉末混合物の場合よりも明らかにより均質に分布されて材料体積中に存在する材料が製造されることができる。その場合に、前記熱処理は、技術水準により必要であるよりも少なくとも１０K下回る温度で実施されることができる。
【００３１】
この場合に、相応して選択される２つの粉末画分の本発明による組合せ及びさらにこれが第一粉末画分についての場合よりも取り上げた明らかにより小さい粒度を有する第二粉末画分についての明らかにより微細な粉末の使用は、有利に作用する。
【００３２】
熱処理の際に、本発明を用いて、拡散、転位及び粒成長の結果として明らかに強化された物質輸送が、達成されることができる。それにより、材料体積中での個々の金属合金成分の均質な分布に加えて、熱処理のために、金属粉末混合物からの前記材料の製造の際に必要である減少された最大温度も達成されることができる。
【００３３】
前記熱処理は、公知の焼結技術を使用して行われることができる。しかしながらこれらの技術は所望の焼結雰囲気及び温度に適しているべきである。
【００３４】
本発明による金属粉末混合物を用いて、スリップをベースとして又はプレスにより得られた成形体の改善された焼結挙動が達成されることができる。
【００３５】
改善された収縮挙動により、本発明による金属粉末混合物を用いて、これから製造された構造部材又は構造部材上へ施与された相応する保護層の性質の改善が達成されることができる。改善された耐食性も達成されることができる。こうして、例えば、本発明による金属粉末混合物中にアルミニウムが含まれている場合に、通常０．１〜１０μmの層厚を達成する表面上への相応する酸化物層の意図的な形成により、改善された防食が達成されることができる。
【００３６】
本発明による金属粉末混合物を用いて製造される材料は、高合金耐食鋼と比較して、改善された孔食潜在性を有することができる。
【００３７】
本発明のさらに選択的な一態様において、前記金属粉末混合物中に、金属から形成されている別の画分も含まれていることができる。このことは、不純物及び微量元素が、もしそうであったとしても３質量％未満の割合で含まれているべきである、好ましくは純鉄であってよい。別の画分は、その際に同様に粉末状であり、かつ既に記載された双方の粉末画分よりも明らかにより粗大粒子であることができる。こうして、その場合に、平均粒度は、１５０μmより大きくてよく、またそれをかなり上回ることができる。別の画分は、しかしまた単独で繊維と共に形成されていてよいか、又は繊維を粒子に加えて含有することができる。
【００３８】
前記繊維は、約１mmの範囲内の直径及び数mmの長さを有することができる。
【００３９】
本発明による金属粉末混合物中に、別の画分が含まれている場合に、第二粉末画分の割合は、極めて小さく維持されていることができ、かつ５質量％未満であってよい。
【００４０】
構造部材の表面上への層の形成は、それ自体として知られた技術、例えば溶射又は溶着溶接(Auftragsschweissen)を用いて行われることができる。
【００４１】
また、構造部材又はそれらの部品は、いわゆるラピッドプロトタイピング(Rapid Prototyping)において製造されることもできる。その際に、前記製造に引き続き、いっそうより大きな密度及び均質性を達成することができるように、追加的に熱処理を実施することが考えられる。
【００４２】
金属合金ＮｉＣｒＡｌを用いて形成されている本発明による金属粉末混合物を用いて製造される材料の場合に、技術水準により知られた解決手段とは異なり、クロムの蒸発も、回避されることができ、しかし少なくとも明らかに減少されることができる、それというのも、熱処理の際の温度がより低いからである。このことは、特に、熱処理の前に既に、製造すべき材料のそれぞれの合金組成を有する金属粉末混合物との比較に関係する。
【００４３】
以下に、本発明は例示的により詳細に説明される。
【００４４】
ここで、図は以下のものを示す：
【図面の簡単な説明】
【００４５】
【図１】元素Ｆｅ、Ｃｒ及びＡｌの化学分析が実施された５つの点でのＦｅＣｒＡｌ合金からなる中空球のシェルの部分を示す図。
【図２】シェルがより少ない多孔度を有するＦｅＣｒＡｌ合金からの中空球の部分を示す図。
【図３】ＦｅＣｒＡｌ中空球のエージング(Auslagerung)の際の質量増加を説明する図。
【図４】ＦｅＣｒＡｌ繊維の化学的点分析を用いた横断面図。
【００４６】
例１
その場合に、材料Ｎｉ−２０Ｃｒ−１０Ａｌ−０．０５Ｈｆからなる金属中空球の製造のためには、２５μmの平均粒度ｄ５０及び合金Ｎｉ−５０Ｃｒ−２５Ａｌ−０．１２５Ｈｆの組成を有する第一粉末画分並びに主にニッケル（９９．９質量％）からなる５μmの平均粒度ｄ５０を有する第二粉末画分が使用されるべきである。
【００４７】
第一粉末画分の割合は４０質量％であり、かつ第二粉末画分の割合は６０質量％である。
【００４８】
この金属粉末混合物１００gを、水１００g、ポリビニルアルコール３g及びDolapix ０．５gで、分散機を用いて１hの期間に亘って３０００rpmの回転数で分散させて、懸濁液中の前記粒子の均質な分布を達成する。こうして得られた懸濁液は、強力撹拌する際に沈降しない。
【００４９】
得られた低粘稠な金属粉末懸濁液を、コーティングとしてポリスチレンからなる球状粒子上に施与し、乾燥させる。前記ポリスチレン粒子上へのコーティングが１００μmの層厚に達した後に、熱処理が実施されることができる。
【００５０】
この場合に、流動水素（３０l/min）を有する雰囲気中で操作する。まず最初に、有機成分を熱分解させ、その際に１k/minの加熱速度で６００℃の温度まで加熱する。その後、温度を１２８０℃までに高め、かつその際に５K/minの加熱速度を水素雰囲気中で維持する。最大温度で２hの保持時間後に、室温への冷却を５K/minで行った。
【００５１】
こうして製造された金属中空球は、約２mmの外径及び約７０μmの壁厚を有していた。かさ密度(Schuettdichte)は４５０g/lである。本発明による金属粉末混合物のこの例を用いて製造されている金属中空球のシェル材料は、ニッケルに加えて、クロム２０質量％、アルミニウム１０質量％及びハフニウム０．０５質量％で形成されている。
【００５２】
並行した試験例において、Ｎｉ−２０Ｃｒ−１０−Ａｌ−０．０５Ｈｆ合金を、金属合金の不活性ガスノズル噴霧により１０μmの粒度ｄ５０を有する微細な合金粉末に加工する。この粉末から、本発明による例の場合と類似した手順の場合に、工程：懸濁液製造、コーティング、ポリスチレン粒子の乾燥及び熱処理が実施される。こうして製造された金属中空球は、本発明による金属粉末混合物を用いて製造されるよりも、破壊までの変形に基づいて測定される、明らかにより低い破壊強度が達成された。
【００５３】
例２
１５μmの平均粒度ｄ５０を有する第一粉末画分及び３μmの平均粒度ｄ５０を有する第二粉末画分を有する金属粉末混合物を使用した。第一粉末画分については、Ｆｅ−４９Ｃｒ−２３Ａｌ合金が選択され、かつ第二粉末画分は主に鉄（９９．５質量％）から形成されていた。
【００５４】
例１に類似して、第一粉末画分４３．５％及び第二粉末画分５６．５％を加工した。図１及び２において、こうして製造された中空球のシェルの切片で、シェル材料の均質性が識別されることができる。金属粉末混合物を用いてこの例により製造されたシェル材料は、Ｆｅ−２３Ｃｒ−１０Ａｌ合金であった。
【００５５】
水素雰囲気中での焼結を、１２４０℃で２時間の期間に亘って行った。
【００５６】
焼結後に、こうして製造された中空球の場合に、約０．４g/cm3のASTM B212/417による充填密度（ＦＤ）、７０ppmの炭素含量及び０．２４％の酸素割合が達成されることができた。図３に示された第１表を用いて、こうして製造された材料の酸化特性は、質量増加に基づいて７００時間後に９００℃〜１０００℃の範囲内の保持温度で、予めエージング(Auslagerung)しないで及びエージングして、２時間に亘って空気中で１１００℃で具体的に示されることができる。
【００５７】
例３
２kgの質量を有するＦｅ−４９Ｃｒ−２３Ａｌ合金の８μmの平均粒度ｄ５０を有する第一粉末画分、純鉄からなる３μmの平均粒度ｄ５０及び０．１kgの質量を有する第二粉末画分及び平均外径が１５０μmであり、かつ平均長が５mmである金属繊維からなる別の画分３kgの金属粉末混合物から、組成Ｆｅ−２０−Ｃｒ−９Ａｌの金属繊維を製造した。
【００５８】
その際に、最も純粋な鉄（鉄９９．９％）からなるブロックからのフライス削りにより調製されている金属繊維を、５リットルEirichミキサー中で２０rpmの回転数で転がした。混合タンクを、加熱された空気で外側から吹くことにより５０℃±１０Kの温度で保持した。
【００５９】
第一粉末画分２kg及び第二粉末画分０．１kg並びにアセトン２kg及びポリビニルアルコール（ＰＶＡ）０．２kgから、分散液を製造した。この分散液を、前記繊維上へ転がす間に、全ての粉末材料が前記繊維の表面上へ施与されるまで、前記ミキサー中へ中央に噴霧した。この場合に、燃焼可能な有機成分のための必要な安全規則を遵守した。
【００６０】
こうしてコーティングされた繊維を、Ａｌ2Ｏ3からなるるつぼ中へ添加し、２時間の期間に亘って１２４０℃で水素雰囲気中で熱処理にかけた。ＰＶＡを、その際に、例１に説明されたように追い出した。
【００６１】
図４は、こうして製造された繊維の横断面図を示す。化学的点分析により、熱処理後の前記繊維材料の組成は、均質なＦｅ−１９Ｃｒ−９Ａｌ合金として決定されることができた。
【００６２】
例４
その場合に、４．４μmの平均粒度ｄ５０を有する第一粉末画分及び３．０μmの平均粒度ｄ５０を有する第二粉末画分を有する金属粉末混合物を使用した。第一粉末画分については、Ｆｅ−４９Ｃｒ−２３Ａｌ合金を選択し、かつ第二粉末画分を主に鉄（９９．５質量％）で形成させた。
【００６３】
この金属粉末混合物１００g（第一粉末画分４５g及び第二粉末画分５５g）を、水１００g、ポリビニルアルコール３g及びDolapix ０．５gで、分散機を用いて２hの期間に亘って３０００rpmの回転数で分散させて、前記懸濁液中の前記粒子の均質な分布を達成した。
【００６４】
例えばとりわけ米国特許(US)第3,090,094号明細書に記載されているような、いわゆるSchwartzwalder法によって、連続気泡の多孔質金属フォームを製造する。この場合に、個々のピースへ切断され、８０ppiの多孔度及びピースの寸法４０×４０×１０mmを有する網状化されたポリウレタンフォームを、前記金属粉末−結合剤懸濁液でコーティングする。ポリマーフォーム構造は、その際に、できるだけ完全に前記懸濁液でコーティングされているべきである。コーティングされたピースを、ついで２hの期間に亘って６０℃の温度で乾燥させた。
【００６５】
引き続き、熱処理を、水素雰囲気中で実施した。その際に、１K/minの加熱速度で６００℃の温度までに加熱して、有機成分を除去した。それに引き続き、５K/minの加熱速度を維持する際に、さらに１２８０℃の温度までに加熱し、この温度を２hの時間に亘って保持した。室温までの冷却の際に、同様に５K/minの速度を維持した。
【００６６】
熱処理及び冷却が実施した後に、０．８g/cm3の物理密度を有する連続気泡のフォーム構造が得られ、その際に、前記多孔質構造のウェブ(Stege)は熱処理後にＦｅ２３Ｃｒ１０Ａｌ合金で形成されていた。
【図１】
2011501783.tif 000003
【図２】
2011501783.tif 000004
【図３】
2011501783.tif 000005
【図４】
2011501783.tif 000006
【国際調査報告】
2011501783.tif 000007
2011501783.tif 000008
2011501783.tif 000009
2011501783.tif 000010
2011501783.tif 000011
2011501783.tif 000012